Brevet FR2591793A1 — publié le 19870619

-- 1 - Ruban micacé isolant électrique et anti-feu adhésif, notamment pour câble électrique ou à fibres optiques La présente invention concerne un ruban micacé isolant électrique et anti-feu adhésif, notamment pour câble électrique ou à fibres opti- ques, comprenant au moins une feuille de papier mica et au moins une feuille de renforcement agglomérée à la feuille de papier mica par un liant. On a déjà proposé d'améliorer le comportement au feu de câbles électriques ou à fibres optiques en les entourant d'un ruban micacé. Celui-ci est appliqué lors de la fabrication du câble par enroulement soit sur le conducteur lui-même, pour former une barrière anti-feu autour de celui-ci, soit juste avant extrusion de la gaine externe, de façon à retarder la propagation de la flamme. Il n'est toutefois pas possible de conférer ainsi une telle pro- tection au feu à un câble mis en place. Aussi s'est-on contenté jusqu'ici dans de tels cas d'enduire la surface externe de la gaine d'une peinture anti-feu à base d'un dérivé organique halogéné (chloré et/ou bromé), qui offre un degré de protection moindre, ne conserve pas la souplesse du câble et dégage au feu des produits halogénés corrosifs. La présente invention a pour but de procurer un ruban micacé iso- lant électrique et anti-feu pour câble électrique ou à fibres optiques qui permette d'assurer une protection très efficace d'un câble déjà mis en place, au besoin en limitant cette protection à une zone ou des zones du câble les plus exposées au risque d'incendie. Le ruban micacé selon l'invention est caractérisé en ce que sa feuille de papier mica est munie sur sa face opposée à la feuille de renforcement d'une couche d'adhésif. Il répond en outre de préférence à au moins l'une des caractéris- tiques suivantes: - L'adhésif est constitué par une résine silicone. - La résine silicone est une résine polysiloxanne, de préférence une résine méthyl-polysiloxanne. - La feuille de renforcement est un tissu de verre de grammage compris entre 15 et 90g/m2. - La feuille de renforcement est une chaîne comprenant 5 à 12 torons au ZS9 1793 -2- cm2 et de titre E.C.5-5,5 à E.C.9-68. - La feuille de renforcement est constituée par un film, un tissu ou un feutre en polymère synthétique. - Le polymère synthétique est un polyester, un polyimide, un polyamide ou un polycarbonate ou le polytétrafluoréthylène. - La feuille de renforcement est agglomérée avec la feuille de papier micacé à l'aide d'une résine polysiloxanne additionnée d'un catalyseur de durcissement. - La feuille de papier mica est en mica muscovite ou phlogopite, de préférence de grammage 45g/m2 à 200g/m2. - La feuille de papier mica est recouverte sur ses deux faces d'une feuille de renforcement, l'une seule de ces deux feuilles étant munie d'une résine adhésive. - L'adhésif est un tissu de verre de grammage compris entre 15 et 90g/m2, une chaine comprenant 5 à 12 torons au cm de fils de verre de titre E.C.55,5 à E.C.9-68, ou un film, un tissu ou un feutre de polymère synthétique enduits sur l'une de leurs faces d'une résine adhésive, et sur l'autre face d'un agglomérant avec la feuille de papier micacé. Un titre de chatne tel que E.C.5-5,5 signifie une chatne formée de torons en verre E, obtenue par le mode de filature C, en fils 5,5 tex de diamètre 5 microns. Il est décrit ci-après à titre d'exemple trois rubans micacés isolants électriques selon l'invention pour protection contre le feu de câbles électriques. EXEMPLE 1 Une feuille de papier mica phlogopite à 120g/m2 est contrecollée par un liant en résine synthétique méthyl-polysiloxanne additionné de 2% en poids de naphténate de cobalt, comme catalyseur de durcissement, sur un tissu de verre de grammage 33g/m2, le papier mica étant surlaqué par la même résine synthétique, mais dépourvue d'additif de durcissement. Le tissu de verre peut être remplacé par une chatne formée de 5 à 12 torons par cm, en fil de verre de titre 5,5 à 68 tex, de diamètre 5 à 9 microns, disposés parallèlement dans le sens du déroulement du ruban sur un film de polymère synthétique, notamment de polyester. 259 1 793 -3- EXEMPLE 2 Une feuille de papier mica phlogopite à 80g/m est contrecollée par un liant en résine méthyl-polysiloxanne, additionnée de 2% en poids de durcisseur naphténate de cobalt, sur un film de polyester, notamment de poly-téréphtalate d'éthylène glycol, de 12 microns d'épaisseur, le papier mica étant surlaqué par la même résine synthétique sans additif durcisseur. EXEMPLE 3 Une feuille de papier mica muscovite à 75g/m2 est contrecollée par un liant en résine méthyl-polysiloxanne, additionné de 2% en poids de naphténate de cobalt, entre deux -films de polyester de 12 microns d'épaisseur, l'un de ces deux films, destiné à être disposé du c8té de la gaine du câble à protéger, étant surlaqué par la même résine méthyl-polysiloxanne sans additif durcisseur. Comme déjà indiqué ci-dessus l'adhésif peut être, au lieu d'une résine silicone, un tissu de verre, une chalne de torons de fils de verre ou un film, un tissu ou un feutre de polymère synthétique, de même nature que la feuille de renforcement mentionnée ci-dessus, et muni sur ses deux faces d'une résine adhésive, avec adjonction d'un catalyseur du côté de la feuille de papier micacé. Bien que le ruban micacé isolant électrique et anti-feu adhésif convienne particulièrement bien pour l'isolation de conducteurs électri- ques ou à fibres optiques, il est applicable également à l'isolation d'autres surfaces que l'on désire protéger contre le feu en électro- technique, notamment dans des transformateurs. 4 - REVENDICATIONS 1/ Ruban micacé isolant électrique et anti-feu, adhésif notamment pour câble électrique ou à fibres optiques, comprenant au moins une feuille de papier mica et au moins une feuille de renforcement agglomérée à la feuille de papier mica par un liant, caractérisé en ce que la feuille de papier mica est munie sur sa face opposée à la feuille de renforcement d'une couche d'adhésif. 2/ Ruban micacé selon la revendication 1, caractérisé en ce que l'adhésif est constitué par une résine silicone. 3/ Ruban micacé selon la revendication 2, caractérisé en ce que la résine silicone est une résine polysiloxanne, de préférence une résine méthylpolysiloxanne. 4/ Ruban micacé selon l'une des revendications 1 à 3, caractérisé en ce que la feuille de renforcement est un tissu de verre de grammage compris entre 15 et 90g/m2. / Ruban selon l'une des revendications 1 à 3, caractérisé en ce que la feuille de renforcement est une chaîne comprenant 5 à 12 torons au cm et de titre E.C.5-5,5 à E.C.9-68. 6/ Ruban selon l'une des revendications 1 à 3, caractérisé en ce que la feuille de renforcement est constituée par un film, un tissu ou un feutre en polymère synthétique. 7/ Ruban selon la revendication 6, caractérisé en ce que le polymère synthétique est un polyester, un polyimide, un polyamide ou un polycar- bonate. 8/ Ruban selon l'une des revendications 1 à 7, caractérisé en ce que la feuille de renforcement est agglomérée avec la feuille de papier micacé à l'aide d'une résine polysiloxanne additionnée d'un catalyseur de durcis- sement. 9/ Ruban selon l'une des revendications 1 à 8, caractérisé en ce que la feuille de papier mica est en mica muscovite ou phlogopite, de préférence de grammage 45g/m à 200g/m2. / Ruban selon l'une des revendications 1 à 9, caractérisé en ce que la feuille de papier mica est recouverte sur ses deux faces d'une feuille de renforcement, l'une seule de ces deux feuilles étant munie d'une résine adhésive. 259 1793 -5- 11/ Ruban selon l'une des revendications 1 à 10, caractérisé en ce que l'adhésif est un tissu de verre de grammage compris entre 15 et 90g/m2, une chaîne comprenant 5 à 12 torons au cm2 de fils de verre de titre E.C. 5-5,5 à E.C.9-68, ou un film, un tissu ou un feutre de polymère synthétique enduits sur l'une de leurs faces d'une résine adhésive, et sur l'autre face d'un agglomérant avec la feuille de papier micacé.